(57)【要約】    【課題】優れた耐熱性と手切れ性を有し、小さく、軽量で、設置する空間を必要とせず、保護したい部分のみに設置可能で、作業性に優れた、安価なワイヤーハーネス遮熱用粘着テープを提供すること。    【解決手段】厚さ０．００６〜０．１ｍｍのアルミニウム箔１に手切れ性に優れたポリエステルフィルム３を接着剤にて貼り合わせてなる基材の上記ポリエステルフィルム３の表面に厚さ０．０１〜０．１ｍｍのアクリル系粘着剤からなる粘着剤層４を設けることによりワイヤーハーネス遮熱用粘着テープを製造する。【選択図】図１
2010053208.tif 000002
【特許請求の範囲】
【請求項１】
アルミニウム箔に手切れ性のあるポリエステルフィルムを貼り合せてなる基材の上記ポリエステルフィルムの表面にアクリル系粘着剤からなる粘着剤層を設けたことを特徴とするワイヤーハーネス遮熱用粘着テープ。
【請求項２】
上記アルミニウム箔が、厚さ０．００６〜０．１ｍｍのアルミニウム箔であることを特徴とする請求項１に記載のワイヤーハーネス遮熱用粘着テープ。
【請求項３】
上記ポリエステルフィルムの厚さが０．００５〜０．１ｍｍであることを特徴とする請求項１乃至請求項２のいずれかに記載のワイヤーハーネス遮熱用粘着テープ。
【請求項４】
上記粘着剤層が、厚さ０．０１〜０．１ｍｍの粘着剤層であることを特徴とする請求項１乃至請求項３のいずれかに記載のワイヤーハーネス遮熱用粘着テープ。
【発明の詳細な説明】
【技術分野】
【０００１】
本発明は熱源からの熱を遮熱するために使用するワイヤーハーネス遮熱用粘着テープに関するものである。
【背景技術】
【０００２】
従来から自動車用の遮熱テープとして、アルミ箔にガラスクロスやガラスウール、ロックウール等を貼り合せたテープは存在するが、これらはテープの厚さが厚く、また、テープが硬いため、屈曲部に対して巻き付けにくいことや、テープに手切れ性がなく、巻き付け作業時の効率が悪いことから、自動車のワイヤーハーネス熱保護用としては利用されていなかった。これまでは、ワイヤーハーネスをエンジン等の高熱源体より発せられる熱、例えば、１００℃以上の熱から保護するために、特許文献１、特許文献２、特許文献３に示されるように、熱源を金属製のカバーで覆うか、特許文献４で示されるように、熱源とワイヤーハーネスの間に金属製の板を設置している。また、これらの装置を設置する空間がない場合は、特許文献５、特許文献６、特許文献７に示されるような耐熱性のあるワイヤーハーネスを用いている。また、特許文献８には、基材に金属箔を有する粘着テープが開示されている。
【特許文献１】特開２００５−２９１０６３号公報
【特許文献２】特開２００５−２４８７７８号公報
【特許文献３】特開２００４−２１１６５８号公報
【特許文献４】特開２００５−１７１７１９号公報
【特許文献５】特開２００７−１７６９８１号公報
【特許文献６】特開２００６−３１００９２号公報
【特許文献７】特開２００２−３５６５９１号公報
【特許文献８】特開２００３−１８３６０３号公報
【発明の開示】
【発明が解決しようとする課題】
【０００３】
しかし、特許文献１、特許文献２、特許文献３に示されるように、熱源を金属製のカバーで覆う場合は、熱源の形状に合わせたカバーやカバーを設置する空間が必要であり、また、金属製であるから重く、かつ、高価である。また、設置作業が容易ではない。また、特許文献４で示されるように、熱源とワイヤーハーネスの間に金属製の板を設置する場合も、金属製の板を設置する空間が必要であり、重く、かつ、高価である。また、特許文献５、特許文献６、特許文献７に示されるような耐熱性のワイヤーハーネスを用いる場合は、熱源付近のワイヤーハーネスだけでなく、繋がっている全てのワイヤーハーネスに使用しなければならず、高価である。また、特許文献８に示される粘着テープは、手切れ性はあるが、耐熱性及び遮熱効果についての記述はなく、遮熱効果については不明である。
【０００４】
以上、述べたように、従来の技術では、設置場所を取らず、軽く、設置時の作業性に優れ、保護したい部分のみに設置できる安価なワイヤーハーネスの遮熱用品は存在しなかった。
【０００５】
本発明は上述の課題を解決するためになされたもので、優れた耐熱性と手切れ性を有し、小さく、軽量で、設置する空間を必要とせず、保護したい部分のみに設置可能で、作業性に優れた、安価なワイヤーハーネス遮熱用粘着テープを提供することを目的とする。ここで、優れた手切れ性とは、粘着テープを使用する作業者が、ハサミやカッター、または、補助器具を用いることなく、手で容易に粘着テープを引き裂くことができ、かつ、粘着テープが、長手方向に対して垂直に近い方向に、手で容易に切断される性質である。
【課題を解決するための手段】
【０００６】
本発明の目的を達成するために、本発明は特許請求の範囲に記載のような構成とするものである。
【０００７】
すなわち、本発明のワイヤーハーネス遮熱用粘着テープは、アルミニウム箔に手切れ性のあるポリエステルフィルムを貼り合せてなる基材の上記ポリエステルフィルムの表面にアクリル系粘着剤からなる粘着剤層を設ける。
【０００８】
この場合、上記アルミニウム箔の厚さを０．００６〜０．１ｍｍとする。
【０００９】
また、これらの場合、上記手切れ性のあるポリエステルフィルムの厚さを０．００５〜０．１ｍｍとする。
【００１０】
また、これらの場合、上記アクリル系粘着剤からなる粘着剤層の厚さを０．０１〜０．１ｍｍとする。
【発明の効果】
【００１１】
以上、述べたように、本発明のワイヤーハーネス遮熱用粘着テープは、アルミニウム箔に手切れ性のあるポリエステルフィルムを貼り合せてなる基材の上記ポリエステルフィルムの表面にアクリル系粘着剤からなる粘着剤層を設けてあるから、遮熱性及び耐熱性に優れており、しなやかで、円筒形状等のものに対して、巻きしわが入らず巻き易い。また、テープ状であるため、保護したい箇所のみに使用ができ、軽量、かつ、安価で、設置も容易である。また、アルミニウム箔とポリエステルフィルムを貼り合せた基材を使用しているため、手で切った際にテープの切りカスが発生せず作業性が良い。
【００１２】
この場合、上記アルミニウム箔の厚さが０．００６〜０．１ｍｍであるから、柔軟性がある。
【００１３】
また、これらの場合、上記手切れ性のあるポリエステルフィルムの厚さが０．００５〜０．１ｍｍであるから、手切れ性に優れている。
【００１４】
また、厚さ０．０１〜０．１ｍｍのアルミニウム箔と手切れ性のある厚さ０．００５〜０．１ｍｍのポリエステルフィルムを貼り合せることでテープ自体にも優れた手切れ性を持たせることが出来る。
【００１５】
また、これらの場合、上記アクリル系粘着剤からなる粘着剤層の厚さが０．０１〜０．１ｍｍであるから、柔軟性があり、曲面への接着性に優れている。
【００１６】
以上説明したように、本発明の実施によって、遮熱性に優れ、設置作業が容易でかつ、安価なワイヤーハーネス遮熱用粘着テープを提供することができる。
【発明を実施するための最良の形態】
【００１７】
本発明の目的を達成するために、本発明者達は、材料、プロセスを種々検討した結果、アルミニウム箔に手切れ性のあるポリエステルフィルムを接着剤で貼り合せてなる基材の上記ポリエステルフィルムの表面にアクリル系粘着剤からなる粘着剤層を設けることにより、軽量で、設置も容易な、手切れ性に優れた安価なワイヤーハーネス遮熱用粘着テープを開発することができた。尚、手切れ性を持たせたポリエステルフィルムには、端部にノッチ（切り込み）を入れたフィルム、一軸方向に配向させたフィルム、他成分を共重合させたフィルム、融点の異なる樹脂を積層したフィルム、配向を有する結晶性ポリエステル樹脂層と無配向のポリエステル樹脂層を積層してなる二軸延伸フィルムなどが挙げられる。また、手切れ性ポリエステルフィルムとして、東洋紡績（株）の「ティアファイン」やユニチカ（株）の「エンブレット」などが市販されている。
【００１８】
上記アルミニウム箔の厚さは、遮熱性、優れた手切れ性を得るために、０．００６〜０．１ｍｍが好ましいが、ワイヤーハーネスに巻く際に、シワなくきれいに巻くために必要なしなやかさ及び経済性を考慮すると、０．０２〜０．０３ｍｍがより好ましい。アルミニウム箔の厚さを０．００６ｍｍよりも薄くすると、強度が弱く、粘着テープにするときの加工性が悪くなるため、好ましくない。また、厚さを０．１ｍｍよりも厚くすると、手切れ性が悪くなり、しかもテープが硬くなりワイヤーハーネスに巻きにくくなるため、好ましくない。
【００１９】
また、上記ポリエステルフィルムは、優れた手切れ性を得るために、厚さ０．００５〜０．１ｍｍが好ましいが、ワイヤーハーネスに巻く際に、シワなくきれいに巻くために必要なしなやかさ、テープの強度及び経済性を考慮すると、厚さ０．０１〜０．０５ｍｍがより好ましい。ポリエステルフィルムの厚さを、０．０５ｍｍより薄くすると、強度が弱く、粘着テープにするときの加工性が悪くなるため、好ましくない。また、厚さを０．１ｍｍよりも厚くすると、粘着テープの総厚が大きくなり、ワイヤーハーネスに巻きにくくなるため、好ましくない。
【００２０】
また、アクリル系粘着剤からなる粘着剤層の厚さは、被着体への良好な接着性と粘着テープの良好な柔軟性を得るために、厚さ０．０１〜０．１ｍｍが好ましいが、ワイヤーハーネスに巻く際にシワなくきれいに巻くために必要なしなやかさ、経済性及び粘着テープにするときの加工性を考慮すると、０．０５〜０．０７ｍｍがより好ましい。粘着剤の厚さを０．０１ｍｍよりも薄くすると、被着体への接着性が悪くなり、被着体から剥がれる恐れがあるため、好ましくない。粘着剤の厚さを０．１ｍｍよりも厚くすると、粘着テープの総厚が厚くなり、ワイヤーハーネスに巻きにくくなるため、好ましくない。
【００２１】
また、本発明の接着剤は、アクリル系、ウレタン系、エポキシ系、酢酸ビニル系、シリコーン系、フェノール系及びゴム系接着剤を使用することが好ましい。特に、そのなかでも、耐熱性の優れたアクリル系、エポキシ系、シリコーン系、及び、フェノール樹脂系の接着剤を使用することがより好ましい。
【００２２】
以下、本発明のワイヤーハーネス遮熱用粘着テープの製造方法について、図１を用いて説明する。
【００２３】
まず、アルミニウム箔１にアルキルペンダント系剥離処理溶液を直接塗工し、約１１０℃で乾燥させる。アルミニウム箔１の剥離処理をした面の反対面にアクリル系接着剤溶液を直接塗工し、接着剤層２を形成させ、これに手切れ性のあるポリエステルフィルム３を貼り合せ、約１１０℃で乾燥させる。次に、この貼り合せた基材のポリエステルフィルム３が露出している側にアクリル系粘着剤溶液を直接塗工し、約１１０℃で乾燥させ、アクリル系粘着剤からなる粘着剤層４を形成させることにより、ワイヤーハーネス遮熱用粘着テープを製造する。
【００２４】
次に、ワイヤーハーネス遮熱用粘着テープの手切れ性の評価方法、粘着力の測定方法及び遮熱効果の測定方法について説明する。
【００２５】
（手切れ性の評価方法）
１９ｍｍ幅に切断したロール状の粘着テープを約１０ｃｍ巻きだし、切断する部分を片方の手の親指で押さえ、巻きだした粘着テープをひねって切断することにより、粘着テープの手切れ性を評価した。容易に切断することができ、かつ、切断した部分が、粘着テープの長手方向に対して垂直に近い方向に切断されたものを手切れ性有り、それ以外のものを手切れ性無しとした。
【００２６】
（対ＳＵＳ鋼板粘着力及び、自背面粘着力の測定方法）
ＪＩＳＺ０２３７に基づき測定した。
【００２７】
（遮熱効果の測定方法）
Φ１．２５ｍｍの電線を２０本束ね、Φ１０ｍｍのコルゲートチューブに挿入する。このコルゲートチューブに、２５ｍｍ幅にした本発明の遮熱用粘着テープを螺旋状に、粘着テープが半分ずつ重なるように巻きつけたものを試料とする。この試料を８０℃にした恒温槽の中に入れ、電線の表面温度が恒温槽と同じ８０℃になるまで放置する。あらかじめ、恒温槽の中に遮熱用粘着テープを巻かない状態で、コルゲートチューブの表面温度が１６０℃になるように熱源とコルゲートチューブの距離を調節した加熱装置を用意する。この装置に試料を設置し、電線の表面温度、コルゲートチューブの表面温度、及び、本発明粘着テープの表面温度の温度上昇がなくなるまで加熱をする。その時のコルゲートチューブの表面温度を測定する。テープを巻かないときのコルゲートチューブ表面温度（１６０℃）との差を遮熱効果とする。
【実施例】
【００２８】
〔実施例１〕
厚さ０．１ｍｍの軟質アルミニウム(東洋アルミ箔社製)に手切れ性のある厚さ０．１ｍｍのポリエステルフィルム（東洋紡社製ティアファイン）を接着剤にて貼り合せた。上記基材のアルミニウム箔側に剥離処理溶液（一方社油脂工業社製、ピーロイル１０１０）を直接塗工し、約１１０℃で乾燥させた。次に、この貼り合せた基材のポリエステルフィルムが露出している側に粘着剤溶液(昭和高分子社製、ポリゾールＳＥ-６２１０Ｌ)を乾燥後の厚さが０．１ｍｍになるように直接塗工し、約１１０℃で乾燥させて、粘着テープを作製した。得られたテープは、対ＳＵＳ鋼板粘着力６．０Ｎ／１０ｍｍ、自背面粘着力２．０Ｎ／１０ｍｍ、遮熱効果３０℃で、優れた手切れ性を有し、設置時の作業性が良好であった。
【００２９】
〔実施例２〕
厚さ０．０３ｍｍの軟質アルミニウム(東洋アルミ箔社製)に手切れ性のある厚さ０．０１４ｍｍのポリエステルフィルム（東洋紡社製ティアファイン）を接着剤にて貼り合せた。上記基材のアルミニウム箔側に剥離処理溶液（一方社油脂工業社製、ピーロイル１０１０）を直接塗工し、約１１０℃で乾燥させた。次に、この貼り合せた基材のポリエステルフィルムが露出している側に粘着剤溶液(昭和高分子社製、ポリゾールＳＥ-６２１０Ｌ)を乾燥後の厚さが０．０５ｍｍになるように直接塗工し、約１１０℃で乾燥させて、粘着テープを作製した。得られたテープは、対ＳＵＳ鋼板粘着力４．０Ｎ／１０ｍｍ、自背面粘着力１．０Ｎ／１０ｍｍ、遮熱効果３０℃で、優れた手切れ性を有し、設置時の作業性が良好であった。
【００３０】
〔実施例３〕
厚さ０．００６ｍｍの軟質アルミニウム(東洋アルミ箔社製)に手切れ性のある厚さ０．００５ｍｍのポリエステルフィルム（東洋紡社製ティアファイン）を接着剤にて貼り合せた。上記基材のアルミニウム箔側に剥離処理溶液（一方社油脂工業社製、ピーロイル１０１０）を直接塗工し、約１１０℃で乾燥させた。次に、この貼り合せた基材のポリエステルフィルムが露出している側に粘着剤溶液(昭和高分子社製、ポリゾールＳＥ-６２１０Ｌ)を乾燥後の厚さが０．０１ｍｍになるように直接塗工し、約１１０℃で乾燥させて、粘着テープを作製した。得られたテープは、対ＳＵＳ鋼板粘着力２．０Ｎ／１０ｍｍ、自背面粘着力０．５Ｎ／１０ｍｍ、遮熱効果３０℃で、優れた手切れ性を有し、設置時の作業性が良好であった。
【図面の簡単な説明】
【００３１】
【図１】本発明に係る遮熱用粘着テープの一部を示す概略断面図である。
【符号の説明】
【００３２】
１：アルミニウム箔、２：接着剤層、３：ポリエステルフィルム、４：粘着剤層
【図１】
2010053208.tif 000003